(57)【特許請求の範囲】
【請求項１】
半導体基板上に形成された第１絶縁膜と、
前記第１絶縁膜の所定領域を覆う第１導電膜パターンと、
前記第１導電膜パターン及び前記第１絶縁膜を覆う第２絶縁膜と、
前記第２絶縁膜の所定領域上に形成され、前記第１導電膜パターンと重畳された第２導電膜パターンと、
前記第２導電膜パターンの端と隣接し、前記第１導電膜パターンの端を露出させる開口部と、
前記第２導電膜パターンの形成後得られた結果物を覆い、前記第２導電膜パターン及び前記開口部を露出させるビアホールを有する第３絶縁膜と、
前記ビアホールを覆う第３導電膜パターンとを備え、
前記第３導電膜パターンは、前記第２導電膜パターンの露出部全面に直接に接触し、前記開口部を通じて前記第１導電膜パターンと電気的に接続されることを特徴とする半導体素子のボンディングパッド構造体。
【請求項２】
前記第１導電膜パターンはポリシリコンパターンであることを特徴とする請求項１に記載の半導体素子のボンディングパッド構造体。
【請求項３】
前記開口部は前記第２導電膜パターンの端を貫通することを特徴とする請求項１に記載の半導体素子のボンディングパッド構造体。
【請求項４】
前記開口部はスリット型であることを特徴とする請求項３に記載の半導体素子のボンディングパッド構造体。
【請求項５】
前記開口部は複数のホールを有することを特徴とする請求項３に記載の半導体素子のボンディングパッド構造体。
【請求項６】
前記開口部は、前記第２導電膜パターンの周辺領域に形成され、前記第２導電膜パターンの端と接するスリット型であることを特徴とする請求項１に記載の半導体素子のボンディングパッド構造体。
【請求項７】
前記第３導電膜パターンの形成後得られた結果物を覆い、前記第３導電膜パターンを露出させるパッド開口部を有する保護膜をさらに備えることを特徴とする請求項１に記載の半導体素子のボンディングパッド構造体。
【請求項８】
半導体基板上に第１絶縁膜を形成する段階と、
前記第１絶縁膜の所定領域上に第１導電膜パターンを形成する段階と、
前記第１導電膜パターン及び前記第１絶縁膜を覆う第２絶縁膜を形成する段階と、
前記第１導電膜パターンと重畳され、端を貫通する開口部を有する第２導電膜パターンを前記第２絶縁膜の所定領域上に形成する段階と、
前記第２導電膜パターンを含む半導体基板全面に第３絶縁膜を形成する段階と、
前記第３絶縁膜及び前記開口部によって露出された第２絶縁膜を連続的にパターニングして、前記第２導電膜パターン及び前記第１導電膜パターンの端を露出させるビアホールを形成する段階と、
前記ビアホールを覆う第３導電膜パターンを形成する段階とを含む半導体素子のボンディングパッド構造体の製造方法。
【請求項９】
前記第１導電膜パターンはポリシリコン膜から形成されることを特徴とする請求項８に記載の半導体素子のボンディングパッド構造体の製造方法。
【請求項１０】
前記開口部は一定幅を有するスリット型に形成されることを特徴とする請求項８に記載の半導体素子のボンディングパッド構造体の製造方法。
【請求項１１】
前記開口部は複数のホール形態に形成されることを特徴とする請求項８に記載の半導体素子のボンディングパッド構造体の製造方法。
【請求項１２】
前記第２導電膜パターンは第１金属膜から形成されることを特徴とする請求項８に記載の半導体素子のボンディングパッド構造体の製造方法。
【請求項１３】
前記第３導電膜パターンは第２金属膜から形成されることを特徴とする請求項８に記載の半導体素子のボンディングパッド構造体の製造方法。
【請求項１４】
前記第３導電膜パターンの形成後得られた結果物上に、前記第３導電膜パターンを露出させるパッド開口部を有する保護膜を形成する段階をさらに含むことを特徴とする請求項８に記載の半導体素子のボンディングパッド構造体の製造方法。
【請求項１５】
半導体基板上に第１絶縁膜を形成する段階と、
前記第１絶縁膜の所定領域上に第１導電膜パターンを形成する段階と、
前記第１導電膜パターン及び前記第１絶縁膜を覆う第２絶縁膜を形成する段階と、
前記第１導電膜パターンの中央部と重畳され、前記第１導電膜パターンの縁部とは重畳されない第２導電膜パターンを前記第２絶縁膜の所定領域上に形成する段階と、
前記第２導電膜パターンを含む半導体基板全面に第３絶縁膜を形成する段階と、
前記第３絶縁膜及び前記第２絶縁膜を連続的にパターニングして、前記第２導電膜パターンの全面ならびに前記第１導電膜パターンの端を露出させるビアホールを形成する段階と、
前記ビアホールを覆う第３導電膜パターンを形成する段階とを含むことを特徴とする半導体素子のボンディングパッド構造体の製造方法。
【請求項１６】
前記第１導電膜パターンはポリシリコン膜から形成されることを特徴とする請求項１５に記載の半導体素子のボンディングパッド構造体の製造方法。
【請求項１７】
前記第２導電膜パターンは第１金属膜から形成されることを特徴とする請求項１５に記載の半導体素子のボンディングパッド構造体の製造方法。
【請求項１８】
前記ビアホールは、前記第２導電膜パターンに比べて広く、前記第１導電膜パターンに比べて狭いことを特徴とする請求項１５に記載の半導体素子のボンディングパッド構造体の製造方法。
【請求項１９】
前記第３導電膜パターンは第２金属膜から形成されることを特徴とする請求項１５に記載の半導体素子のボンディングパッド構造体の製造方法。
【請求項２０】
前記第３導電膜パターンを露出させるパッド開口部を有する保護膜を前記第３導電膜パターンの形成後得られた結果物上に形成する段階を含むことを特徴とする請求項１５に記載の半導体素子のボンディングパッド構造体の製造方法。
【発明の詳細な説明】
【０００１】
【発明の属する技術分野】
本発明は半導体素子及びその製造方法に関し、さらには半導体素子のボンディングパッド構造体及びその製造方法に関する。
【０００２】
【従来の技術】
半導体素子、即ち、半導体チップは外部の湿気及び衝撃から保護されなければならないので、アセンブリ工程（assembly process）によって密封される。又、半導体素子は外部からの電気的な信号を取り込んだり、外部の他の半導体素子に電気的な信号を出力するために複数のボンディングパッドを備える。従って、アセンブリ工程、即ち、パッケージ工程の間、半導体素子のボンディングパッドは金線（gold wire）等のような導電線でリードフレームのリード線と連結される。この時、金線をボンディングパッドに連結するためにボンディングパッドに瞬間的に熱及び物理的な力を与える。その結果、ボンディングパッドに熱ストレス又は物理的なストレスが与えられるので、ボンディングパッドが損傷する恐れがある。
【０００３】
特に、近年幅広く使用されているボールグリッドアレイ（ball grid array）パッケージ方式では、ビームリード（beam lead）を直接にボンディングパッドに接触させる。その結果、ボンディングパッドにビームリードによる機械的なストレスが印加されるので、ボンディングパッドが損傷する恐れがある。又、ボールグリッドアレイパッケージの厚みが薄くなるのに従って、ボンディングパッドの上部面とリードの間の傾斜角は１５゜又はそれより小さい角に維持されなければならない。これに加え、パッケージの小型化に従ってボンディングパッドの大きさも減少しつつある。その結果、ボンディングパッドだけを露出させる保護層の上部面に比べてボンディングパッドの中心部が低いほど、ビームリード整合余裕度は減少する。
【０００４】
フジキら（Fujiki et al.）は米国特許第5,736,791号に“半導体装置及びそのためのボンディングパッド構造（Semiconductor device and bonding pad structure therefor）”の名称で、半導体素子に使用されるボンディングパッドを開示した。
米国特許第5,736,791号によると、多層配線を使用する半導体素子のボンディングパッド構造体が開示されている。このボンディングパッド構造体は第１配線層及び第１配線層上部に形成された第２配線層を含む。第１及び第２配線層の間には層間絶縁層が介在し、層間絶縁層を貫通する複数の金属プラグは第１及び第２配線層を互いに電気的に連結させる。ここで、第１配線層は複数のスリットを備えるようにパターニングされたり、中心部がエッチングされたりする。従って、第１配線層の面積は第２配線層に比べて非常に小さい。その結果、第２配線層の大部分は層間絶縁層と直接に接触して、金線又はビームリードが接触するボンディングパッドの厚みはただ第２配線層の厚みに該当する。従って、金線又はビームリードをボンディングさせる工程の時、オープン不良等が発生しやすい。
【０００５】
【発明が解決しようとする課題】
本発明の目的は、信頼性があり、ビームリードの整合余裕度を改善させ得る半導体素子のボンディングパッド構造体を提供することにある。
本発明の他の目的は、信頼性があり、ビームリードの整合余裕度を改善させ得る半導体素子のボンディングパッド構造体の製造方法を提供することにある。
【０００６】
【課題を解決するための手段】
前述の目的を達成するための本発明の半導体素子のボンディングパッド構造体の一特徴によると、互いに重畳された第１乃至第３導電膜パターンが順次に積層され、第２及び第３導電膜パターンは直接に接触する。又、第３導電膜パターンは第２導電膜パターンの端を貫通する開口部（opening）を通じて第２導電膜パターンの下部に位置した第１導電膜パターンの端と電気的に連結される。ここで、第１導電膜パターン及び第２導電膜パターンの間には絶縁膜が介在する。開口部はスリット型（slit-type）であったり、複数のホールを含み得る。
【０００７】
本発明の半導体素子のボンディングパッド構造体の他の特徴によると、互いに重畳された第１乃至第３導電膜パターンが順次に積層され、第２及び第３導電膜パターンは直接に接触する。又、第３導電膜パターンは第２導電膜パターンの周辺領域を貫通する開口部を通じて第１導電膜パターンの端と電気的に連結される。第１及び第２導電膜パターンの間には絶縁膜が介在し、開口部は第２導電膜の端と隣接した絶縁膜を貫通する。従って、第２導電膜パターンは第１導電膜パターンに比べて小さな幅を有する。開口部はスリット型であるのが望ましい。
【０００８】
本発明の半導体素子のボンディングパッド構造体の製造方法の一特徴によると、第１導電膜パターンが形成された半導体全面に絶縁膜を形成し、絶縁膜上に第１導電膜パターンと重畳された第２導電膜パターンを形成する。第２導電膜パターンはその端を貫通する開口部を含む。第２導電膜パターンの形成後得られた結果物の全面にもう一つの絶縁膜を形成し、前記もう一つの絶縁膜及び開口部によって露出された絶縁膜を連続的にエッチングして、第２導電膜パターンの上部面及び第１導電膜パターンの端を露出させるビアホールを形成する。続けて、ビアホールを覆う第３導電膜パターンを形成する。
【０００９】
本発明の半導体素子のボンディングパッド構造体の製造方法の他の特徴によると、第１導電膜パターンが形成された半導体基板の全面に絶縁膜を形成し、絶縁膜上に第１導電膜パターンと重畳された第２導電膜パターンを形成する。第２導電膜パターンは第１導電膜パターンに比べて小さな幅を有する。第２導電膜パターンの形成後得られた結果物の全面にもう１つの絶縁膜を形成する。前記もう１つの絶縁膜及び絶縁膜を連続的にエッチングして第２導電膜パターンの全面及び第１導電膜パターンの端を露出させるビアホールを形成する。続けて、ビアホールを覆う第３導電膜パターンを形成する。
【００１０】
【発明の実施の形態】
以下、本発明の実施例を添付した図面を参照して詳細に説明する。
しかし、本発明はここで説明される実施例に限らないで、他の形態に具体化され得る。ここで紹介される実施例は、開示された内容が完全になるように、そして、当業者に本発明の思想が十分に伝達され得るようにするために提供されるものである。図において、層及び領域の厚みは明確性のために誇張されたものである。又、層が他の層又は基板“上”にあると言う場合、これは他の層又は基板上に直接に形成されたり、これらの間に第３層が介在したりする。明細書において、同一の参照番号は同一の構成要素を示す。
【００１１】
図１は本発明の一実施例によるボンディングパッド構造体の平面図であり、図２は本発明の他の実施例によるボンディングパッド構造体の平面図である。
図１及び図２を参照すると、半導体基板（図示しない）の全面を覆う第１絶縁膜（図示しない）の所定領域上に第１導電膜パターン５が積層される。第１導電膜パターン５はポリシリコン膜又はポリサイド膜で形成する。第１導電膜パターン５の形成後得られた結果物は第２絶縁膜（図示しない）によって覆われる。第２絶縁膜の所定領域は第２導電膜パターン９又は９ａによって覆われる。第２導電膜パターン９又は９ａは第１導電膜パターン５と重畳される。図１の第２導電膜パターン９はその端を貫通するスリット型の開口部１１’を含み、図２の第２導電膜パターン９ａはその端を貫通する複数のホール１１ａ’を含む。開口部１１’又は１１ａ’は第２導電膜パターン９又は９ａのみならず第２絶縁膜を貫通して、第１導電膜パターン５の端を露出させる。
【００１２】
開口部１１’又は１１ａ’を含む第２導電膜パターン９又は９ａが形成されてできた結果物は第３絶縁膜（図示しない）によって覆われる。第３絶縁膜は第２導電膜パターン９又は９ａ及び開口部１１’又は１１ａ’を露出させるビアホール１５を含む。ビアホール１５は第３導電膜パターン１７によって覆われる。その結果、第３導電膜パターン１７はビアホール１５及び開口部１１’又は１１ａ’を通じて第２導電膜パターン９又は９ａの上部面及び第１導電膜パターン５の端と電気的に接続される。第２導電膜パターン９又は９ａ及び第３導電膜パターン１７は各々第１金属膜パターン及び第２金属膜パターンに該当する。
【００１３】
続けて、第３導電膜パターン１７が形成されてできた結果物は保護膜（passivation layer）（図示しない）によって覆われる。保護膜は第３導電膜パターン１７を露出させるパッド開口部２１を含む。保護膜は酸化膜及び窒化膜を順次に積層させて形成する。酸化膜はプラズマ酸化膜又は高密度プラズマ酸化膜（HDP oxide layer）で形成したり、これらの組合わせで形成したりする。又、窒化膜はプラズマ窒化膜で形成する。
【００１４】
図３乃至図６は、図１のI−I線又は図２のII−II線部分において本発明の各実施例によるボンディングパッド構造体の製造方法を説明するための断面図である。
図３を参照すると、シリコンウェーハのような半導体基板１上に第１絶縁膜３を形成する。第１絶縁膜３上に第１導電膜、例えば、ポリシリコン膜又はポリサイド膜を形成した後、第１導電膜をパターニングして、第１導電膜パターン５を形成する。第１導電膜パターン５は半導体素子の局部配線又はゲート電極を同時に形成され得る。
【００１５】
図４を参照すると、第１導電膜パターン５の形成後得られた結果物の全面に第２絶縁膜７及び第２導電膜を順次に形成する。第２導電膜を形成する前に、半導体素子の所定領域に第２絶縁膜７及び第１絶縁膜３を貫通する金属コンタクトホール（図示しない）を形成することもできる。第２導電膜は多層金属配線を採択する半導体素子の場合、第１金属膜に該当する。第１金属膜は一般にアルミ膜のような金属膜で形成し、チタン窒化膜のような障壁金属膜を含むこともできる。又、第１金属膜は銅膜のような高信頼性の金属膜で形成することもできる。第２導電膜をパターニングして第１導電膜パターン５上部に第２導電膜パターン９又は９ａを形成する。この時、第２導電膜パターン９又は９ａの端を貫通する開口部１１又は１１ａが形成される。従って、開口部１１又は１１ａは第１導電膜パターン５の端上の第２絶縁膜７を露出させる。ここで、開口部１１は図１に示されたようにスリット型で形成され、開口部１１ａは図２に示されたように複数のホール形態で形成されることもできる。又、開口部１１は、示されてないが、第２導電膜パターン９の端を貫通する複数のスリットを含むこともできる。
【００１６】
図５を参照すると、第２導電膜膜パターン９又は９ａが形成されてできた結果物全面に第３絶縁膜１３、例えば、金属層間絶縁膜（inter-metal dielectric layer）を形成する。続けて、第３絶縁膜１３及び第２絶縁膜７を連続的にパターニングして、第２導電膜パターン９又は９ａの全面を露出させるビアホール１５を形成する。この時、図４の開口部１１又は１１ａによって露出された第２絶縁膜７もエッチングされる。従って、第１導電膜パターン５の端を露出させる開口部１１’又は１１ａ’が形成される。
【００１７】
図６を参照すると、ビアホール１５の形成後得られた結果物全面に開口部１１’又は１１ａ’を充填する第３導電膜を形成する。第３導電膜は多層金属配線を採択する半導体素子の場合、第２金属膜に該当する。第２金属膜は一般にアルミ膜で形成し、チタン膜のようなウェッティング膜（wetting layer）を含むこともできる。第３導電膜をパターニングしてビアホール１５を覆う第３導電膜パターン１７を形成する。これによって、第３導電膜パターン１７は第２導電膜パターン９又は９ａと直接に接触し、第１導電膜パターン５の端と電気的に接続される。又、第１導電膜パターン５及び第２導電膜パターン９又は９ａの間には第２絶縁膜７が介在する。従って、第３導電膜パターン１７の中心部の上部面及び第３絶縁膜１３の上部面の間の段差を最小化させ得る。
【００１８】
続けて、第３導電膜パターン１７の形成後得られた結果物全面に一般の方法によって保護膜１９を形成する。保護膜１９は半導体素子を保護するための物質として、外部から湿気が浸透するのを防止する役割をする。又、保護膜１９は半導体素子内の第３導電膜パターン、即ち、第２金属配線をスクラッチ等から保護する役割をする。保護膜１９は５００℃以下の低温で形成できる絶縁膜で形成する。例えば、保護膜１９はプラズマ酸化膜及びプラズマ窒化膜を順次に積層させて形成できる。他の方法として、プラズマ酸化膜の代わりにギャップ領域(gap region)を充填する特性が優れた高密度プラズマ酸化膜を形成することもできる。又、プラズマ酸化膜及びプラズマ窒化膜の間に高密度プラズマ酸化膜を介在させることもできる。
【００１９】
続けて、保護膜１９をパターニングして第３導電膜パターン１７を露出させるパッド開口部２１を形成する。これによって、図６に示されたようにパッド開口部２１によって露出された第３導電膜パターン１７の上部面及び保護膜１９の上部面の間の段差Ｈ１を最小化させ得る。段差Ｈ１が小さいと、後続のアセンブリ工程余裕度が増加する。特に、図６に示されたように、第３導電膜パターン１７の中心部にビームリード２３を接触させる技術を使用するボールグリッドアレイパッケージを実施する場合、ビームリード２３の傾斜角 １を減少させ得る。その結果、ビームリード２３の整合余裕度が増加して、信頼性がある薄いボールグリッドアレイ（reliable thin BGA）パッケージを具現できる。
【００２０】
図７は本発明のもう１つの実施例によるボンディングパッド構造体の平面図である。
図７を参照すると、半導体基板（図示しない）の全面を覆う第１絶縁膜（図示しない）の所定領域上に第１導電膜パターン５５が積層される。第１導電膜パターン５５を含む半導体基板の全面は第２絶縁膜（図示しない）によって覆われる。第２絶縁膜の所定領域は第１導電膜パターン５５の中心部と重畳される第２導電膜パターン５９によって覆われる。第２導電膜パターン５９は第１導電膜パターン５５に比べて狭い幅を有する。従って、第１導電膜パターン５５の端は第２導電膜パターン５９と重畳されない。第１導電膜パターン５５は、図１及び図２で説明した第１導電膜パターン５と同一な物質膜で形成される。これと同様に、第２導電膜パターン５９も、図１及び図２で説明した第２導電膜パターン９又は９ａと同一な物質膜で形成される。
【００２１】
第２導電膜パターン５９の形成後得られた結果物全面は第３絶縁膜（図示しない）、即ち、金属層間絶縁膜によって覆われる。第２導電膜パターン５９の全面及び第１導電膜パターン５５の端は第３絶縁膜及び第２絶縁膜を貫通するビアホール６３によって露出される。その結果、ビアホール６３は第２導電膜パターン５９に比べて大きく、第１導電膜パターン５５に比べて小さい。ビアホール６３は第３導電膜パターン６５によって覆われる。従って、第３導電膜パターン６５は第２導電膜パターン５９の全面と直接に接触し、第１導電膜パターン５５の端と電気的に接続される。
【００２２】
第３導電膜パターン６５は図１及び図２で説明した第３導電膜パターン１７と同一な物質膜で形成される。第３導電膜パターン６５を含む半導体基板全面は保護膜（図示しない）によって覆われる。第３導電膜パターン６５は保護膜の所定領域を貫通するパッド開口部６９によって露出される。保護膜は図１及び図２で説明した保護膜と同一な物質膜で形成される。
【００２３】
図８乃至図１１は図７のIII−III線部分によって本実施例のボンディングパッド構造体の製造方法を説明するための断面図である。
図８を参照すると、シリコンウェーハのような半導体基板５１上に第１絶縁膜５３を形成する。第１絶縁膜５３の所定領域上に図３の第１導電膜パターン５を形成する方法と同一な方法を使用して第１導電膜パターン５５を形成する。
【００２４】
図９を参照すると、第１導電膜パターン５５の形成後得られた結果物全面に第２絶縁膜５７及び第２導電膜を順次に形成する。図９には示されないが、第２導電膜を形成する前に、半導体素子の所定領域に第２絶縁膜５７及び第１絶縁膜５３を貫通する金属コンタクトホール（図示しない）を形成することもできる。第２導電膜は多層金属配線を採択する半導体素子の場合、第１金属膜に該当する。第１金属膜は一般にアルミ膜のような金属膜で形成し、チタン窒化膜のような障壁金属膜を含むこともできる。又、第１金属膜は銅膜のような高信頼性の金属膜で形成することもできる。
【００２５】
第２導電膜をパターニングして、第１導電膜パターン５５上部に第２導電膜パターン５９を形成する。この時、第２導電膜パターン５９の幅は第１導電膜パターン５５の幅に比べて狭い。従って、図９に示されたように、第１導電膜パターン５５の端は第２導電膜パターン５９と重畳されない。第２導電膜パターン５９の形成後得られた結果物全面に第３絶縁膜６１、即ち、金属層間絶縁膜を形成する。
【００２６】
図１０を参照すると、第３絶縁膜６１及び第２絶縁膜５７を連続的にパターニングして、第２導電膜パターン５９の全面を露出させるビアホール６３を形成する。この時、ビアホールの幅は第２導電膜パターン５９の幅に比べて広く、第１導電膜パターン５５の幅に比べて狭い。従って、ビアホール６３は第１導電膜パターン５５の端を露出させる開口部６３ａを形成する。開口部６３ａは第２導電膜パターン５９を囲むスリット形態に形成される。
【００２７】
図１１を参照すると、ビアホール６３の形成後得られた結果物全面に開口部６３ａを充填する第３導電膜を形成する。第３導電膜をパターニングしてビアホール６３を覆う第３導電膜パターン６５を形成する。第３導電膜パターン６５を図６の第３導電膜パターン１７を形成する方法と同一な方法によって形成する。その結果、第３導電膜パターン６５は第２導電膜パターン５９の上部面と直接に接触し、開口部６３ａを通じて第１導電膜パターン５５の端と電気的に接続される。
【００２８】
続けて、第３導電膜パターン６５の形成後得られた結果物全面に保護膜６７を形成し、保護膜６７をパターニングして、第３導電膜パターン６５を露出させるパッド開口部６９を形成する。これによって、図１１に示されたように、パッド開口部６９によって露出された第３導電膜パターン６５の上部面及び保護膜６７の上部面の間の段差Ｈ２を、図２乃至図６で説明した実施例と同様に最小化させ得る。段差Ｈ２が小さいと、図６に示されたように、後続の薄いボールグリッドアレイパッケージ工程に使用されるビームリード２３の傾斜角 ２を最小化させ得る。その結果、ビームリード２３の整合余裕度が増加して、信頼性がある薄いボールグリッドアレイパッケージを具現できる。
【００２９】
【発明の効果】
前述のような本発明によると、ボールグリッドアレイのような高難度のアセンブリ工程に対する余裕度を増加させて、信頼性がある薄いボールグリッドアレイパッケージを具現できる。これに加えて、第３導電膜パターンは第２導電膜パターンの上部面と直接に接触し、第２導電膜パターン及び第１導電膜パターンの間には絶縁膜が介在する。従って、金線及びビームリードを第３導電膜パターンにボンディングさせる時、第３導電膜パターンに印加されるストレスを最小化させ得る。
【図面の簡単な説明】
【図１】  本発明の一実施例による半導体素子のボンディングパッド構造体の平面図である。
【図２】  本発明の他の実施例による半導体素子のボンディングパッド構造体の平面図である。
【図３】  図１のI−I又は図２のII−II線断面においてボンディングパッド構造体の製造方法を説明するための断面図である。
【図４】  図１のI−I又は図２のII−II線断面においてボンディングパッド構造体の製造方法を説明するための断面図である。
【図５】  図１のI−I又は図２のII−II線断面においてボンディングパッド構造体の製造方法を説明するための断面図である。
【図６】  図１のI−I又は図２のII−II線断面においてボンディングパッド構造体の製造方法を説明するための断面図である。
【図７】  本発明の他の実施例による半導体素子のボンディングパッド構造体の平面図である。
【図８】  図７のIII−III線断面においてボンディングパッド構造体の製造方法を説明するための断面図である。
【図９】  図７のIII−III線断面においてボンディングパッド構造体の製造方法を説明するための断面図である。
【図１０】  図７のIII−III線断面においてボンディングパッド構造体の製造方法を説明するための断面図である。
【図１１】  図７のIII−III線断面においてボンディングパッド構造体の製造方法を説明するための断面図である。
【符号の説明】
１  半導体基板
３  第１絶縁膜
５  第１導電膜パターン
７  第２絶縁膜
９、９ａ  第２導電膜パターン
１１’、１１ａ’  開口部
１３  第３絶縁膜
１５  ビアホール
１７  第３導電膜パターン
【図１】
0004350321.tif 000002
【図２】
0004350321.tif 000003
【図３】
0004350321.tif 000004
【図４】
0004350321.tif 000005
【図５】
0004350321.tif 000006
【図６】
0004350321.tif 000007
【図７】
0004350321.tif 000008
【図８】
0004350321.tif 000009
【図９】
0004350321.tif 000010
【図１０】
0004350321.tif 000011
【図１１】
0004350321.tif 000012